(57)【要約】【課題】従来の黄、紅、藍、墨プロセス４色印刷で表現していたＲＧＢの色再現領域よりもより広い色領域を再現することを可能とする印刷方法および印刷物。【解決手段】本発明は、軟化点１２０〜１９０℃および重量平均分子量２００００〜１０００００であるロジン変性フェノール樹脂、アニリン点７０〜１００℃である石油系溶剤、脂肪酸エステル、植物油類ならびに顔料を含有する浸透乾燥型オフセットインキであって、浸透乾燥型オフセット黄インキ、浸透乾燥型オフセット紅インキおよび浸透乾燥型オフセット藍インキから選ばれる２種類以上ならびに浸透乾燥オフセット墨インキにより印刷してなることを特徴とする印刷物。【選択図】図３
2011213932.tif 000002
【特許請求の範囲】
【請求項１】
軟化点１２０〜１９０℃および重量平均分子量２００００〜１０００００であるロジン
変性フェノール樹脂、アニリン点７０〜１００℃である石油系溶剤、植物油類ならびに顔
料を含有する浸透乾燥型オフセットインキにより印刷してなる印刷物であって、
浸透乾燥型オフセット黄インキ、浸透乾燥型オフセット紅インキおよび浸透乾燥型オフ
セット藍インキから選ばれる２種類以上ならびに浸透乾燥型オフセット墨インキにより印
刷してなることを特徴とする印刷物。
【請求項２】
浸透乾燥型オフセット黄インキ、浸透乾燥型オフセット紅インキまたは浸透乾燥型オフ
セット藍インキが、それぞれ、下記顔料成分の組み合わせからなるインキであることを特
徴とする請求項１記載の印刷物。
１）ジスアゾイエロー系金属化合物として、
Ｃ．Ｉ．ピグメントイエロー１２
またはＣ．Ｉ．ピグメントイエロー１３を、
インキ全量に対して５〜１５重量％含有し、
濃度値１．１０〜１．２０の浸透乾燥型オフセット墨インキ上に０．８５〜      
０．９５の範囲で刷り重ねた場合のＬ＊値が、３１を超えない透明性を有する浸透
乾燥型オフセット黄インキ。
２）アゾ系金属化合物として、
ブリリアントカーミン６Ｂ、レーキレッドＣもしくはレーキレッドＤ
または
ローダミン系染料の金属レーキ化合物として、
Ｃ．Ｉ．ピグメント８１、Ｃ．Ｉ．ピグメント１６９もしくはＣ．Ｉ．ピグメント
バイオレット１を、
インキ全量に対して１０〜３０重量％含有する浸透乾燥型オフセット紅インキ。
３）フタロシアニン系染料の金属レーキ化合物として、
Ｃ．Ｉ．ピグメントブルー１７：１もしくはＣ．Ｉ．アシッドブルー
または
トリフェニルメタン系染料の金属レーキ化合物として、
Ｃ.Ｉ.ピグメントブルー１、Ｃ.Ｉ.ピグメントブルー２、Ｃ.Ｉ.ピグメントブルー
３、Ｃ.Ｉ.ピグメントブルー８、Ｃ.Ｉ.ピグメント９、Ｃ.Ｉ.ピグメントブルー  
１２、Ｃ.Ｉ.ピグメントブルー６２もしくはＣ．Ｉ．ピグメントグリーン１を、
インキ全量に対して５〜３５重量％含有する浸透乾燥型オフセット藍インキ。
【請求項３】
浸透乾燥型オフセット黄インキ、浸透乾燥型オフセット紅インキまたは浸透乾燥型オフ
セット藍インキが、それぞれ、下記化合物を含有することを特徴とする請求項１または２
記載の印刷物。
ａ）４００ｎｍ〜７００ｎｍの波長領域において、最大反射率を１００％としたとき  
に、４００ｎｍ〜５００ｎｍの波長領域が１０％〜５０％、５３０ｎｍ〜７００ｎ
ｍの波長領域での反射率が９０〜１００％の反射スペクトルを有することを特徴と
する黄色相化合物を、インキ全量に対して５〜１５重量％含有する浸透乾燥型オフ
セット黄インキ。
ｂ）４００ｎｍ〜７００ｎｍの波長領域において、最大反射率を１００％としたとき  
に、４００ｎｍ〜５００ｎｍの波長領域での最大反射率が５０％〜１００％、    
５００ｎｍ〜５６０ｎｍの波長領域での反射率が１〜２０％、６３０ｎｍ〜７００
ｎｍの反射率が８０％〜１００％の反射スペクトルを有することを特徴とする紅色
相化合物を、インキ全量に対して１５〜２０重量％含有する浸透乾燥型オフセット
紅インキ。
ｃ）４００ｎｍ〜７００ｎｍの波長領域において、最大反射率を１００％としたとき  
に、４００ｎｍ〜５３０ｎｍの波長領域での最大反射率が５０％〜１００％、    
６００ｎｍ〜７００ｎｍの波長領域での反射率が１〜３０％の反射スペクトルを有
することを特徴とする藍色相化合物を、インキ全量に対して５〜３５重量％含有す
る浸透乾燥型オフセット藍インキ。
【請求項４】
請求項１〜３いずれか記載の印刷物を印刷する印刷方法。
【発明の詳細な説明】
【技術分野】
【０００１】
本発明は、黄、紅、藍、墨のプロセス４色からなる浸透乾燥型オフセットインキを印刷
してなる印刷物およびその印刷方法であって、４色によって高彩度の色再現性に優れたイ
ンキシステムを用いた印刷物および印刷方法に関する。
【０００２】
また、白色度の高い新聞用紙（高白新聞紙）上に、上記記載の高彩度な色再現可能であ
る、黄、紅、藍、墨のプロセス４色からなる浸透乾燥型オフセットインキを用いて、規定
濃度で印刷することにより、従来の浸透乾燥型オフセットインキ印刷方法では成し得なか
った高彩度の色再現性に優れた浸透乾燥型オフセットインキ印刷物および印刷方法に関す
る。
【背景技術】
【０００３】
９０年代より始まったＩＴ革命は、印刷現場を取り巻く環境を著しくデジタル化の方向
へと導いてきており、このデジタル化によって、従来の印刷方式のワークフロー（撮影・
ポジ・スキャン・データ・デザイン・ＥＰＳ・面付け・フィルム・刷版・印刷）が多段階
式過程であったのに対し、デジタルカメラによる撮影・ＤＴＰ・ＣＴＰ・印刷とその過程
を飛躍的に短縮することに成功した。それによって、入稿データの「ＲＧＢ」化が標準化
しつつあり、取り扱われるデータがより色再現領域の広いものへとシフトしつつあるのが
現状である。
【０００４】
しかし、現在主流となっている黄、紅、藍、墨のプロセス４色（ＣＭＹＫ）からなる平
版オフセット印刷では、減色混合による色相となるため、必然的に色再現領域がＲＧＢの
それよりも狭いものとなり、デジタルデータと印刷物との間の色再現性の差異が問題とな
っていった。
【０００５】
特に浸透乾燥型インキを用いる更紙用印刷（新聞印刷）においては、用紙の白色度、平
滑性の問題があり、コート紙用印刷よりも、さらに色再現領域が狭くなり、デジタルデー
タからの見本印刷物との色再現性の差異が非常に問題となってしまう。
【０００６】
また、浸透乾燥型インキを用いる新聞印刷においては、近年、モアカラー化の要望が強
まり、新聞紙面のカラーページが増加する傾向にあるため、これに対応すべく印刷品質の
向上や、カラー広告の高品質化による紙面の差別化が強く望まれている。
【０００７】
これを解決する手段として、特許文献１では高彩度の印刷システムとして５〜７色のイ
ンキセットを使用する印刷方法が確立され、それぞれの特定した色相を持つインキセット
を用いる印刷方法として、プロセス４色に橙、緑を加えた６色（ヘキサクロム印刷）やプ
ロセス４色に橙、緑、紫を加えた７色（ハイファイ印刷）等が確立されている。また、ヘ
キサクロムインキに代表されるように、色再現領域を広げる手段として一部の色に蛍光顔
料を含有させる等の手法もとられるが、印刷適性の劣化（転移不良、光沢低下等）や耐光
性不足による印刷物の褪色等のデメリットもある。さらに、使用するインキの色数が６色
、７色となり、印刷機の胴数が６胴以上の高価な多色印刷機を必要とする事に加え、それ
と同数の多色分解した版数が必須条件となり、新たに始めるには巨額な設備投資と、色調
管理の複雑化などで本システムを用いるには限られた範囲に止まっている。
【０００８】
新聞印刷においては、特にプロセス４色用の印刷機がほとんどであり、５色機以上の多
色機が汎用品として市場に導入されていないこともあり、多色印刷機を用いた５胴以上の
多色印刷方法による紙面の高彩度化はさらに困難であり、そのため高演色用インキの存在
や、印刷用紙を含めた高彩度を得るために印刷方法の確立が重要になってくる。
【０００９】
従来、新聞印刷において、インキ盛り量を通常より多くし、紙面濃度を上げることによ
って高彩度化を図ることが試みられてきた、しかし、インキ盛り量を多くすることによっ
て、紙面の彩度は向上するものの、セット性が遅延し、オフセット汚れ、ガイド汚れの誘
発を招く。また、顔料濃度を高濃度化し、インキの盛り量を変化させずに紙面濃度を上げ
ることも試みられてきたが、乳化適性等の印刷適性の劣化を招く危険性が高い。
【００１０】
また、藍顔料と緑顔料を混合した藍インキを用いることで、緑（藍×黄の重ね）の色再
現領域を拡大する方法がある。緑の波長領域である４８０nm〜５８０nmの反射率が増加す
るため、緑の色再現域は広がる一方、藍または青（藍×紅の重ね）の波長領域の反射率が
減少し、藍または青の色再現域が狭くなるため有効な手段ではない（特許文献２、３）。
【００１１】
また、近年、色再現領域を拡大する方法として、ローダミン系染料の金属レーキ化合物
を紅顔料として使用することで、紅や青や赤（紅×黄の重ね）の色再現領域が広がるとい
う報告がある。本発明は、藍顔料を従来の銅フタロシアニン顔料からバリウムレーキのフ
タロシアニン顔料またはトリフェニルメタン系染料の金属レーキ化合物を使用することで
、これまでの手法では達成しえなかった藍や緑や青の色再現領域の拡大を成し遂げる。同
時に、紅インキとしてローダミン系染料の金属レーキ化合物を併用することで、さらには
紅や赤や紫（藍×紅の重ね）の色再現域の拡大を可能とする（特許文献４〜８）。
【先行技術文献】
【特許文献】
【００１２】
【特許文献１】特開２００１−２６０５１６号公報
【特許文献２】特開２００７−１２５８８０号公報
【特許文献３】特開２００７−１２６６４０号公報
【特許文献４】特開２００７−２３１２２１号公報
【特許文献５】特開２００７−２７７３１６号公報
【特許文献６】特開２００８−０８１６０８号公報
【特許文献７】特開２００８−０８１６１１号公報
【特許文献８】特開２００９−０１３２８８号公報
【発明の概要】
【発明が解決しようとする課題】
【００１３】
本発明は、このような従来の技術における問題点を解決する為になされたものであり、
その課題とするところは、従来多く普及している４色印刷機を用いて、ＲＧＢの色再現領
域を限りなく表現することができる、黄、紅、藍、墨のプロセス４色からなる浸透乾燥型
オフセットインキによる印刷物およびその印刷方法の提供を目的とする。
【課題を解決するための手段】
【００１４】
上記課題を解決するために誠意研究した結果、特定の浸透乾燥型オフセットインキによ
って印刷してなる印刷物は、高彩度の色再現性に優れた印刷物であることを見出し、本発
明を完成するに至った。
【００１５】
すなわち、本発明は、軟化点１２０〜１９０℃および重量平均分子量２００００〜１０
００００であるロジン変性フェノール樹脂、アニリン点７０〜１００℃である石油系溶剤
、植物油類ならびに顔料を含有する浸透乾燥型オフセットインキにより印刷してなる印刷
物であって、
浸透乾燥型オフセット黄インキ、浸透乾燥型オフセット紅インキおよび浸透乾燥型オフ
セット藍インキから選ばれる２種類以上ならびに浸透乾燥型オフセット墨インキにより印
刷してなることを特徴とする印刷物に関するものである。
【００１６】
また、本発明は、浸透乾燥型オフセット黄インキ、浸透乾燥型オフセット紅インキまた
は浸透乾燥型オフセット藍インキが、それぞれ、下記顔料成分の組み合わせからなるイン
キであることを特徴とする上記の印刷物に関するものである。
１）ジスアゾイエロー系金属化合物として、
Ｃ．Ｉ．ピグメントイエロー１２
または
Ｃ．Ｉ．ピグメントイエロー１３を、
インキ全量に対して５〜１５重量％含有し、濃度値１．１０〜１．２０の浸透乾燥
型オフセット墨インキ上に０．８５〜０．９５の範囲で刷り重ねた場合のＬ＊値  
が、３１を超えない透明性を有する浸透乾燥型オフセット黄インキ。
２）アゾ系金属化合物として、
ブリリアントカーミン６Ｂ、レーキレッドＣもしくはレーキレッドＤ
または
ローダミン系染料の金属レーキ化合物として、
Ｃ．Ｉ．ピグメント８１、Ｃ．Ｉ．ピグメント１６９もしくはＣ．Ｉ．ピグメント
バイオレット１を、
インキ全量に対して１０〜３０重量％含有する浸透乾燥型オフセット紅インキ。
３）フタロシアニン系染料の金属レーキ化合物として、
Ｃ．Ｉ．ピグメントブルー１７：１もしくはＣ．Ｉ．アシッドブルー
または
トリフェニルメタン系染料の金属レーキ化合物として、
Ｃ.Ｉ.ピグメントブルー１、Ｃ.Ｉ.ピグメントブルー２、Ｃ.Ｉ.ピグメントブルー
３、Ｃ.Ｉ.ピグメントブルー８、Ｃ.Ｉ.ピグメント９、Ｃ.Ｉ.ピグメントブルー  
１２、Ｃ.Ｉ.ピグメントブルー６２もしくはＣ．Ｉ．ピグメントグリーン１を、
インキ全量に対して５〜３５重量％含有する浸透乾燥型オフセット藍インキ。
【００１７】
さらに、本発明は、浸透乾燥型オフセット黄インキ、浸透乾燥型オフセット紅インキま
たは浸透乾燥型オフセット藍インキが、それぞれ、下記化合物を含有することを特徴とす
る上記の印刷物に関するものである。
ａ）４００ｎｍ〜７００ｎｍの波長領域において、最大反射率を１００％としたとき  
に、４００ｎｍ〜５００ｎｍの波長領域が１０％〜５０％、５３０ｎｍ〜７００ｎ
ｍの波長領域での反射率が９０〜１００％の反射スペクトルを有することを特徴と
する黄色相化合物を、インキ全量に対して５〜１５重量％含有する浸透乾燥型オフ
セット黄インキ。
ｂ）４００ｎｍ〜７００ｎｍの波長領域において、最大反射率を１００％としたとき  
に、４００ｎｍ〜５００ｎｍの波長領域での最大反射率が５０％〜１００％、    
５００ｎｍ〜５６０ｎｍの波長領域での反射率が１〜２０％、６３０ｎｍ〜７００
ｎｍの反射率が８０％〜１００％の反射スペクトルを有することを特徴とする紅色
相化合物を、インキ全量に対して１５〜２０重量％含有する浸透乾燥型オフセット
紅インキ。
ｃ）４００ｎｍ〜７００ｎｍの波長領域において、最大反射率を１００％としたとき  
に、４００ｎｍ〜５３０ｎｍの波長領域での最大反射率が５０％〜１００％、    
６００ｎｍ〜７００ｎｍの波長領域での反射率が１〜３０％の反射スペクトルを有
することを特徴とする藍色相化合物を、インキ全量に対して５〜３５重量％含有す
る浸透乾燥型オフセット藍インキ。
【００１８】
また、本発明は、上記の印刷物を印刷する印刷方法に関するものである。
【発明の効果】
【００１９】
本発明が提供する浸透乾燥型オフセットインキを用いることにより、従来の黄、紅、藍
、墨プロセス４色印刷で表現していたＲＧＢの色再現領域よりも、より広い色領域を再現
することが可能になる。また、本発明では、印刷物の色再現領域を向上させる手段として
蛍光顔料を使用していないため、印刷適性、印刷物の経時での褪色等を劣化させることな
く、高彩度の印刷物を得ることができる。
【００２０】
さらに、ＩＳＯ規格の新聞用ジャパンカラー標準用紙よりも大幅に白色度の高い、高白
色新聞用紙を用いることにより、更紙による可視光領域の吸収、特に波長領域が３８０〜
６００nmの紙による吸収を防ぐことができるため、特に黄・緑（藍×黄）・藍・青紫（藍
×紅）領域の反射率が向上し、黄・緑・藍・青紫の色再現性を大きく向上させることが可
能になる。
【図面の簡単な説明】
【００２１】
【図１】黄・紅・藍各色の理想の分光反射スペクトルに関する図である。
【図２】黄インキの透明性の評価に関する図である。
【図３】本発明による印刷物の測定結果に関する図である。
【図４】本発明による印刷物の黄・紅・藍各色の分光反射曲線の測定結果に関する            図である。
【発明を実施するための形態】
【００２２】
次に、好ましい実施の形態を挙げて本発明をさらに具体的に説明する。
【００２３】
本発明は、顔料、合成樹脂、植物油類および石油系溶剤とを必要に応じてステアリン酸
アルミニウム、アルミキレート等のゲル化剤と共に加熱溶解したビヒクル成分と、耐摩擦
剤等の補助剤とからなる黄、紅、藍、墨の４色からなる浸透乾燥型オフセットインキによ
り印刷してなる印刷物およびその印刷方法である。
【００２４】
この印刷に使用される浸透乾燥型オフセットインキは、軟化点１２０〜１９０℃および
重量平均分子量２００００〜１０００００であるロジン変性フェノール樹脂、アニリン点
７０〜１００℃である石油系溶剤、植物油類ならびに顔料を含有することが特徴である。
【００２５】
さらに、浸透乾燥型オフセット黄インキ、浸透乾燥型オフセット紅インキおよび浸透乾
燥型オフセット藍インキから選ばれる２種類以上ならびに浸透乾燥型オフセット墨インキ
により印刷してなる印刷物である。
【００２６】
さらに、本発明において、印刷する基材は、高白新聞用紙（例えば王子製紙（株）製高
白新聞用紙：秤量５２ｇ／ｍ２、Ｌ＊：９２、ａ＊：０．２、ｂ＊：０．８）に印刷する
ことが好ましく、印刷物の黄、紅、藍の各色を Gretａg Mａcｂeth  Spectro Eye(45/0、
D50、2度視野：Stａtus T)濃度計にて測定した際の濃度値が、
黄が０．９０〜１．００、
紅が０．９０〜１．０２、
藍が０．９０〜１．０５
の範囲内であるときに、
単色および各単色の刷り重ねのＬ＊ａ＊ｂ＊表色系による色度（JIS  Z ８７２９）が、
黄インキで、Ｌ＊：８２〜９２、ａ＊：−１０〜０、ｂ＊：７５〜８５
紅インキで、Ｌ＊：５５〜６５、ａ＊：５６〜６７、ｂ＊：−２４〜−１２
藍インキで、Ｌ＊：５８〜７０、ａ＊：−３５〜−２２、ｂ＊：−４０〜−３０
の範囲内にあり、上記インキ２色の重ね刷りの色度（JIS  Z８７２９）が、
紅インキ×黄インキの刷り重ねで、Ｌ＊：５２〜６２、ａ＊：４７〜５７、
ｂ＊：３０〜４０
藍インキ×黄インキの刷り重ねで、Ｌ＊：５７〜６３、ａ＊：−５５〜−４５、
ｂ＊：２８〜３８
藍インキ×紅インキの刷り重ねで、Ｌ＊：３５〜４５、ａ＊：１５〜２５、
ｂ＊：−５０〜−４０
の範囲内になることを特徴とする。
【００２７】
色再現領域の表現方法としては、ＸＹＺ表色系（ＣＩＥ１９３１表色系）、Ｘ10Ｙ10Z1
0表色系（ＣＩＥ１９６４表色系）、Ｌ＊ａ＊ｂ＊表色系（ＣＩＥ１９７６）、ハンター
Ｌａｂ表色系、マンセル表色系、Ｌ＊ｕ＊ｖ＊表色系（ＣＩＥ１９７６）等挙げられる。
【００２８】
Ｌ＊ａ＊ｂ＊表色系では、色相に関係なく比較できる明るさの度合いとして「明度」を
Ｌ＊で表現し、Ｌ＊が大きくなるほど色が明るく、小さくなるほど暗くなることを示して
いる。また、各色によって異なる「色相」をａ＊、ｂ＊の値で示し、ａ＊は赤（＋）から
緑（−）方向、そしてｂ＊は黄（＋）から青（−）方向を示し、各方向とも絶対値が大き
くなるに従って色鮮やかになり、０に近づくに従ってくすんだ色になることを示している
。これによって一つの色を、Ｌ＊、ａ＊、ｂ＊を用いて数値化することが可能となる。ま
た「明度」「色相」とは別に、鮮やかさの度合いを数値化する方法として「彩度（Ｃ）」
があり、計算式（１）にて求めることができる。
計算式（１）
【数１】
2011213932.tif 000003
【００２９】
Ｃに関しても同様に、絶対値が大きくなるに従って色鮮やかになり、値が小さくなるに
つれてくすんだ色になることを示している。
【００３０】
一つの印刷物（印刷物以外のカラースペースも含む）で表現できるすべての色再現領域
を演色領域（ガモット）と呼ぶが、ガモットを表す最も簡便な方法として、ａ＊を横軸、
ｂ＊を縦軸とした２次元空間に、単色ベタ部（黄、紅、藍）、および、単色ベタ刷り重ね
部（黄×紅、紅×藍、藍×黄）計６色のａ＊対ｂ＊の値を、プロットした六角形の面積で
表現することが可能である。ガモットの面積が広い程、色再現領域が広いことを示してい
る。
【００３１】
本発明では、ａ＊、ｂ＊の２次元だけではなく、明度「Ｌ＊」も考慮した演色領域とし
て、Ｌ＊ａ＊ｂ*表色系における色空間（カラースペース）を、横軸ａ＊を−８０〜＋８
０、横軸ｂ＊を−８０〜＋８０の範囲で１０ステップずつの区切りで表現し、高さＬ＊を
０〜１００の１０ステップずつの区切りでスライスして表現した最大６８７５色数を示す
色再現領域を模式的に表現し、その再現色数が多い程インキ再現できる演色領域が広いこ
とを数値で表現した。
【００３２】
本発明の新聞印刷用紙の白色度は高いほうが、印刷発色コントラストを得られるためカ
ラー印刷では特に高いほうが良いが、高すぎると裏面の印刷が透けて見えるようになり、
印刷品質が低下してしまう。具体的には白色度６０〜８５％が好ましく、６３〜８５％が
より好ましい。また印刷後の不透明度は、高ければ高いほうが良く、８８％以上が好まし
く、９０％以上がさらに好ましい。印刷後不透明度が低いと両面に印刷を行う新聞用紙の
場合には裏面の印刷品質を低下させるため好ましくない。本発明に用いられる高白色新聞
用紙としては、酸性紙でも中性紙でもよい。本発明のコールドセットオフセット印刷用新
聞用紙は印刷適性すぐれ、特にカラー多色印刷時に網点の太りがなく、裏抜けも少ないた
め高品質な画像を得ることが可能となる。
【００３３】
また、本発明において使用される新聞印刷用紙の王研式平滑度は１０〜１００秒である
ことが必要である。表面平滑性が高いほうが、インキ着肉が良好であるため好ましいが、
１００秒以上ではインキ吸収性が極端に低下するためセットオフなどのトラブルが発生し
やすくなる。一方、１０秒未満では表面が粗すぎて、インキ着肉が悪化し、印面もガサツ
キ傾向となるため好ましくない。王研式平滑度を１０〜１００秒、さらに好ましくは１５
〜６０秒とすることで、表面処理剤の効果を充分に出すことが可能となる。
【００３４】
一般的に、色再現領域を広げるためには、各色の理想的な分光反射率曲線に近づける必
要がある。すなわち、人が色を認識する波長領域は４００nm〜７００nmの光（この波長を
可視光線という）において、黄インキでは、５００nm〜７００nmの波長領域での反射率が
１００％、４００nm〜５００nmの波長領域での反射率が０％であり、紅インキでは、４０
０nm〜５００nm、６００nm〜７００nmの波長領域での反射率が１００％、５００nm〜６０
０nmの波長領域での反射率が０％であり、藍インキでは、４００nm〜６００nmの波長領域
での反射率が１００％、６００nm〜７００nmの波長領域での反射率が０％であることが理
想であると言われている（理想のプロセスインキの分光反射率曲線を図１に示す）。
【００３５】
しかし、現状使用されているプロセス４色からなる、黄、紅、藍、墨のオフセットイン
キ組成物の反射スペクトルは理想の反射スペクトルとはかけ離れている。完全反射しなけ
ればならない部分での不必要吸収があるためにインキの濁り成分が存在し、色再現性を狭
めている。
【００３６】
本発明のプロセス４色からなる、黄、紅、藍、墨の浸透乾燥型オフセットインキ組成物
の（ａ）黄インキ、（ｂ）紅、（ｃ）藍の３色が以下の分光反射率曲線を有することで、
理想のプロセスインキの分光反射曲線に近づけている。
【００３７】
（ａ）４００ｎｍ〜７００ｎｍの波長領域において、
最大反射率を１００％としたときに、４００ｎｍ〜５００ｎｍの波長領域が１０％〜５
０％、５３０ｎｍ〜７００ｎｍの波長領域での反射率が９０〜１００％の反射スペクトル
を有することを特徴とする黄色相化合物を５〜１５％含有する浸透乾燥型オフセット黄イ
ンキである。
【００３８】
（ｂ）４００ｎｍ〜７００ｎｍの波長領域において、
最大反射率を１００％としたときに、４００ｎｍ〜５００ｎｍの波長領域での最大反射
率が５０％〜１００％、５００ｎｍ〜５６０ｎｍの波長領域での反射率が１〜２０％、６
３０ｎｍ〜７００ｎｍの反射率が８０％〜１００％の反射スペクトルを有することを特徴
とする紅色相化合物を１５〜２０％含有する浸透乾燥型オフセット紅インキである。
【００３９】
（ｃ）４００ｎｍ〜７００ｎｍの波長領域において、
最大反射率を１００％としたときに、４００ｎｍ〜５３０ｎｍの波長領域の反射率が５
０〜１００％、６００ｎｍ〜７００ｎｍの反射率が１〜３０％の反射スペクトルを有する
ことを特徴とする藍色相化合物を５〜３５％含有する浸透乾燥型オフセット藍インキ。
【００４０】
本発明に用いられる黄顔料としては、ジスアゾイエロー系金属化合物、例えば、Ｃ．Ｉ
．ピグメントイエロー１２、Ｃ．Ｉ．ピグメントイエロー１３等であって、ＩＳＯ規格の
新聞ジャパンカラー標準用紙に印刷した時の墨インキの濃度値が１．１０〜１．２０の範
囲内で印刷した墨インキ上に、濃度０．８５〜０．９１の範囲で刷り重ねした場合のＬ＊
値が３１を超えない透明性を有していれば、二次色、三次色の重ね刷りをした際の下刷り
インキへの影響が少なく、良好な色再現領域を得ることができる。添加量としては、５〜
１５重量％が好ましい。さらには補色としてＣ．Ｉ．ピグメントイエロー８３を上記黄顔
料の０．５〜１０％、好ましくは２〜５％加えて使用することも可能である。
【００４１】
本発明に用いられる紅顔料として、アゾ系金属化合物のブリリアント  カーミン６Ｂ、
レーキレッドC、レーキレッドD、レッド２B、リソールレッド、ボルドー１０D、ブリリア
ント  スカーレットG、ブリリアント  カーミン３Bなどのバリウム、カルシウム、マンガ
ン、ストロンチウムレーキ金属化合物、例えばC.I.ピグメントレッド５７：１、C.I.ピグ
メントレッド５３：１、C.I.ピグメントレッド５０：１、C.I.ピグメントレッド４８：１
、C.I.ピグメントレッド４９：１、C.I.ピグメントレッド６３：１、C.I.ピグメントレッ
ド６４：１、C.I.ピグメントレッド６０：１が挙げられ、もしくはローダミン系染料のロ
ーダミンＢ、ローダミン３Ｇ、ローダミン６Ｇなどのモリブデン、タングステン金属レー
キ化合物、例えばC.I.ピグメントレッド８１、C.I.ピグメントレッド１６９、C.I.ピグメ
ントバイオレット１が挙げられるがこれらに限定されるものではない。これら紅顔料は単
独で使用してもよく、また２種類以上の組み合わせて使用することも可能である。これら
の紅顔料は、全インキに対し１０〜３０％、より好ましくは１０〜２０％含有させるのが
よい。
【００４２】
本発明に用いられる藍顔料としては、フタロシアニン系染料のバリウム金属レーキ化合
物であるC.I.ピグメントブルー１７：３、又は、C.I.アシッドブルー７、又はトリフェニ
ルメタン系染料の金属レーキ化合物として、C.I.ピグメントブルー１又はC.I.ピグメント
ブルー２又はC.I.ピグメントブルー３又はC.I.ピグメントブルー８又はC.I.ピグメント９
又はC.I.ピグメントブルー１２又はC.I.ピグメントブルー６２、又はＣ．Ｉ．ピグメント
グリーン１が挙げられるが、これらに限定されるものではない。また、これらの藍顔料は
２種類以上を組み合わせて使用することも可能であり、全インキに対し５〜３５％より好
ましくは１０〜２５％含有させるのが良い。
【００４３】
本発明に用いられる墨顔料としては、カーボンブラック、例えばC.I.ピグメントブラッ
ク７等が挙げられる。
【００４４】
本発明に用いられる合成樹脂としては、ロジン変性フェノール樹脂、石油樹脂、アルキ
ッド樹脂、ロジン変性アルキッド樹脂、石油樹脂変性アルキッド樹脂、ロジンエステル等
が考えられる。好ましくは、ロジン変性フェノール樹脂を使用することがよい。ロジン変
性フェノール樹脂は、特に限定されないが、重量平均分子量２００００〜１０００００の
ものを使用するのが好ましい。分子量２００００以下ではインキの粘弾性が低下し、１０
００００以上ではインキとしての流動性が不十分となるため好ましくない。
【００４５】
また、ロジン変性フェノール樹脂は、環球法による軟化点が１２０〜１９０℃であるこ
とが好ましい。１２０℃未満では皮膜の柔軟性が高くマイクロクラックの発生を困難にし
、１９０℃を超えると溶解させるのが困難になる。
【００４６】
また、ロジン変性フェノール樹脂をはじめとする合成樹脂の溶解性としては、新日本石
油（株）製０号ソルベント溶剤でトレランスが１０〜４０重量％のものが望ましい。１０
重量％未満ではインキのセットが劣化し、４０重量％を超えるとインキ流動性が低下する
。また、本発明ではこれら合成樹脂を単独で用いてもよいし、２種以上組み合わせて用い
ることもできる。
【００４７】
本発明において、トレランスとは樹脂（Ｘｇ）を試験管に採取し、溶剤（新日本石油（
株）製０号ソルベント溶剤）で加熱溶解された後に２５℃に冷却した時の白濁しない最小
樹脂濃度である。計算式（２）を以下に示す。尚、数値が小さいほど溶解性に優れている
。
計算式（２）
【数２】
2011213932.tif 000004
【００４８】
本発明に用いられる植物油類としては、植物油または、植物由来の脂肪酸エステルを示
す。
植物油としては、例えばパーム核油、ヤシ油、綿実油、落花生油、パーム油、コーン油
、オリーブ油、亜麻仁油、コーン油、大豆油、サフラワー油、桐油等の植物油由来のもの
が例示できるとともに、それらの熱重合油および酸素吹き込み重合油なども使用できる。
また、本発明ではこれら植物油を単独で用いても良いし、２種以上組み合わせて用いるこ
ともできる。
【００４９】
また、脂肪酸エステルとは、ミリスチン酸、パルチミン酸、ステアリン酸、パルミトレ
ン酸、オレイン酸、リノール酸、リノレン酸等の天然物由来の脂肪酸と炭素数１〜８のア
ルコールで脱水縮合することにより得られるが、引火点１７０〜２５０℃のエステルであ
ることが好ましい。
【００５０】
本発明に用いられる石油系溶剤は、芳香族炭化水素の含有率が１％以下で、アニリン点
７０〜１００℃がよく、さらに好ましくは８０〜９５℃がよい。さらに、沸点２６０℃〜
３５０℃がよく、好ましくは２８０〜３５０℃がよい。アニリン点が７０％未満の場合に
は、樹脂を溶解させる能力が高すぎる為、インキのセット性が遅くなり不適であり、また
１００℃を超える場合には樹脂の溶解性が乏しい為、光沢、着肉等が悪くなり好ましくな
い。沸点が２６０℃未満の場合には、印刷機上でのインキ溶剤の蒸発が多くなり、インキ
の流動性の劣化により、インキがローラー、ブランケット、版等への転移性が悪くなり、
好ましくない。また、３５０℃を超える場合には、紙に浸透した溶剤の蒸発が遅くなるた
め裏抜け等の劣化を招く。
【００５１】
さらに、本発明に用いられる非芳香族系石油系溶剤としては、新日本石油（株）製のＡ
Ｆソルベント５、６、７もしくはＩＳＵ  Ｃｈｅｍｉｃａｌ  Ｌｉｍｉｔｅｄ製のＤＳＯ
Ｌ３００等が挙げられる。
【００５２】
さらに、本発明のオフセットインキ組成物には、必要に応じてゲル化剤、顔料分散剤、
体質顔料、金属ドライヤー、乾燥抑制剤、酸化防止剤、耐摩擦向上剤、裏移り防止剤、非
イオン系界面活性剤、多価アルコールなどの添加剤を適宜使用することができる。
【実施例】
【００５３】
次に具体例により本発明をさらに詳細に説明するが、本発明の範囲はこれら記載実施例
に限定されるものではない。なお、本発明において部は重量部を表し、％は、特に断らな
い限り重量％を表す。  
【００５４】
（オフセット用ロジン変性フェノール樹脂ゲルワニスＡの製造）
表１のような配合にて、コンデンサー、温度計、および攪拌機を装着した四つ口フラス
コにロジン変性フェノール樹脂（荒川化学工業（株）製：重量平均分子量８００００、ト
レランス２５重量％、酸価２０、軟化点１６０℃）３９．０部、大豆油３０部、ＡＦソル
ベント５号（新日本石油（株）製）３０部を仕込み、１８０℃に昇温して、同温で３０分
間攪拌した後、放冷し、ゲル化剤としてエチルアセトアセテートアルミニウムジイソプロ
ポキシド１．０部（川研ファインケミカル（株）製ＡＬＣＨ）を仕込み、１８０℃で３０
分間攪拌してオフセット用ロジン変性フェノール樹脂ゲルワニスＡ（以下ゲルワニスＡと
称す）を得た。
【００５５】
【表１】
2011213932.tif 000005
【００５６】
［インキ実施例］（黄インキ１）
表２のような配合にてＣ．Ｉ．ピグメントイエロー１２（東洋インキ製造（株）製ＬＩ
ＯＮＯＬ  ＹＥＬＬＯＷ  １２４５−Ｐ）をニーダー中で温度７５℃の条件下、ゲルワニ
スＡを徐々に添加して混練して一次脱水を行った。次にニーダー温度１００℃〜１２０℃
、減圧度７６ｍｍＨｇの条件下で１時間バキュームし、ベースインキ中の水分を０．５％
以下になるように二次脱水を行った。脱水後、残りのゲルワニスＡ、ＡＦソルベント５号
、大豆油を添加して混練して希釈し、ニーダーより未分散ベースインキを取り出した。取
り出したベースインキをロール温度６０℃の３本ロールを用いて、分散粒子系測定機（グ
ラインドメーター）で７．５ミクロン以下になるまで練肉し、黄ベースインキ１を得た。
次いで、黄ベースインキ１に対して、表３の配合でゲルワニスＡ、大豆油、コンパウンド
、ＡＦソルベント５号を添加し黄インキ１を得た。
【００５７】
【表２】
2011213932.tif 000006
【００５８】
【表３】
2011213932.tif 000007
【００５９】
［インキ実施例］（紅インキ２）
黄インキと同様に、表２の配合にてＣ．Ｉ．ピグメントレッド８１（不二化成（株）製
ファナルローズＲＮＮ−Ｐ）を用い、紅ベースインキ２を得た。次いで、紅ベースインキ
２に対して、表３の配合でゲルワニスＡ、大豆油、コンパウンド、ＡＦソルベント５号を
添加し紅インキ２を得た。
【００６０】
［インキ実施例］(藍インキ３)
表３の配合にて、Ｃ．Ｉ．ピグメントブルー１７：１（大日精化（株）製ＳＥＩＫＡＬ
ＩＧＨＴ  ＢＬＵＥ  Ａ６１２）をゲルワニスＡと混合し、分散粒子系測定機（グライン
ドメーター）で７．５ミクロン以下になるまで練肉後、さらに大豆油、コンパウンド、Ａ
Ｆソルベント５号を添加し藍インキ３を得た。
【００６１】
［インキ比較例］
比較例として用いるインキは一般的な新聞印刷用インキを使用した。このとき使用した
ゲルワニスは、ロジン変性フェノール樹脂（荒川化学工業（株）製：重量平均分子量１４
００００、トレランス４５重量％、酸価２５、軟化点２００℃）３４．０部、大豆油３２
部、ＡＦソルベント５号（新日本石油（株）製）３３部、ゲル化剤としてエチルアセトア
セテートアルミニウムジイソプロポキシド１．０部（川研ファインケミカル（株）製ＡＬ
ＣＨ）をゲルワニスＡと同様の製造法で得たものを使用した。
【００６２】
＜黄インキ透明性評価＞
黄インキの透明性評価については、下記の試験法で評価した。
濃度値１．１０〜１．２０の範囲内で印刷した墨インキ上に、濃度０．８０〜１．１０の
範囲で黄インキを刷り重ねし、Ｌ＊値を測定した。結果を図２に示す。実施例の黄インキ
は、濃度値を１．１０まで上げてもＬ＊値が３１を越えず、下刷りの墨インキに影響を与
え難く、透明性に優れているといえる（Ｌ＊値は値が小さいほど黒く、大きくなるほど白
くなることを示している）。一方、比較例はＬ＊値が高く、上刷りの黄インキが不透明で
あるために下刷りの墨インキの黒さを阻害してしまっていることが分かる。
【００６３】
＜新聞用紙の白色度測定＞
本発明におけるコールドオフセット印刷新聞用紙の白色度は、分光白色度測色計（スガ
試験機社製）を使用してＩＳＯ ３６８８に記載の方法で測定した。
【００６４】
＜王研式平滑度の測定＞
ＪＡＰＡＮ ＴＡＰＰＩＮｏ．５の王研式平滑度試験器により測定。
【００６５】
＜印刷物評価試験用印刷条件＞
上記実施例および比較例のインキについて、下記印刷条件の下、黄、紅、藍の各ベタ濃
度値を、黄：０．９０〜１．００、紅：０．９０〜１．０２、藍：０．９０〜１．０５の
範囲内で印刷し、印刷物の評価を実施した。尚、墨インキは、一般的なオフセット用新聞
印刷インキを使用し、濃度値１．１２〜１．２０の範囲内で印刷した。
実施例の印刷条件
印刷機  ：ＬＩＴＨＯＰＩＡ  ＢＴ２−８００  ＮＥＯ（三菱重工（株））
刷り順  ：墨→藍→紅→黄
用紙    ：高白新聞用紙:中質紙（白色度６３％、平滑度３８秒、秤量５２ｇ／
ｍ２）（王子製紙（株）製）
（測色値：Ｌ＊：９２、ａ＊:０．２、ｂ＊：０．８）
湿し水  ：ＮＥＷＳＫＩＮＧ  ＡＬＫＹ（東洋インキ製造（株））０．５％水道
水溶液
印刷速度：１０万部／時
比較例の印刷条件
印刷機  ：ＬＩＴＨＯＰＩＡ  ＢＴ２−８００  ＮＥＯ（三菱重工（株））
刷り順  ：墨→藍→紅→黄
用紙    ：新聞用更紙:超軽量紙（白色度４３％、平滑度１１０秒、秤量
４３ｇ／ｍ２）（日本製紙（株））
（測色値：Ｌ＊：８２、ａ＊:−０．４、ｂ＊：４．６）
湿し水  ：ＮＥＷＳＫＩＮＧ  ＡＬＫＹ（東洋インキ製造（株））０．５％水道
水溶液
印刷速度：１０万部／時
【００６６】
＜印刷物測定条件＞
濃度    ：Gretａg Mａcｂeth  Spectro Eye(45/0、D50、2度視野：Stａtus T)にて
印              刷物の単色（黄、紅、藍、墨）ベタ部の濃度値を測定。
測色    ：Gretａg Mａcｂeth  Spectro Eye(45/0、D50、2度視野：Stａtus T)にて
印              刷物の単色ベタ部（黄、紅、藍）、および、単色ベタ刷り重ね部（黄×
紅、紅×藍、藍×黄）のＬ＊、ａ＊、ｂ*値を測定。
Ｃ値はａ＊およびｂ＊から下記計算式（１）にて求めた。
計算式（１）
【数３】
2011213932.tif 000008
【００６７】
【表４】
2011213932.tif 000009
【００６８】
濃度および測色した結果を表４に示す。比較例と比べて実施例のＣ値が大きく、印刷物
の彩度が高いことがわかる。また、図３にａ＊を横軸、ｂ＊縦軸とした2次元空間に、各
ａ＊、ｂ＊値をプロットし、２次元のガモットで比較した結果、実施例の色再現領域が広
いことがわかる。
【００６９】
また、得られた分光反射率曲線を図４に示す。比較例の従来インキに比べ、実施例のイ
ンキの方が理想の分光反射率曲線に近くなっており、完全反射しなければならない部分の
不必要吸収が少なくなっている。そのため、インキの濁り成分が減少し、色再現領域が広
がっていることがわかる。
【図１】
2011213932.tif 000010
【図２】
2011213932.tif 000011
【図３】
2011213932.tif 000012
【図４】
2011213932.tif 000013